(57)【要約】【課題】廃触媒等の金または白金族元素を含有する物質から金または白金族元素を作業性よく高い収率で乾式処理で回収する。【解決手段】金または白金族元素を含有する主として金属銅からなるメタル溶湯を炉内において酸素ガスまたは酸素含有ガスで酸化し，この酸化によって該メタル溶湯の湯面上に主として銅の酸化物からなる層を形成させ，この酸化物層の形成によって残存するメタル溶湯中に金または白金族元素を濃縮する方法であって，前記の酸素ガスまたは酸素含有ガスを炉内融体物の表面より下方の位置から該融体物内に導入することを特徴とする金または白金族元素の濃縮方法である。【選択図】    なし【特許請求の範囲】
【請求項１】
金または白金族元素を含有する主として金属銅からなるメタル溶湯を炉内において酸素ガスまたは酸素含有ガスで酸化し，この酸化によって該メタル溶湯の湯面上に主として銅の酸化物からなる層を形成させ，この酸化物層の形成によって残存するメタル溶湯中に金または白金族元素を濃縮する方法であって，前記の酸素ガスまたは酸素含有ガスを炉内融体物の表面より下方の位置から該融体物内に導入することを特徴とする金または白金族元素の濃縮方法。
【請求項２】
酸素ガスまたは酸素含有ガスの導入は浸漬ランスを用いて行なう請求項１に記載の金または白金族元素の濃縮方法。
【請求項３】
浸漬ランスは，該ランスのノズル孔の位置が炉内融体物の表面より２〜２００ｍｍの深さになるように浸漬される請求項２に記載の金または白金族元素の濃縮方法。
【請求項４】
酸素ガスまたは酸素含有ガスは，１〜１０Ｋｇ／ｃｍ２  の圧力で銅の酸化物層の表面より下方の位置に導入される請求項１ないし３に記載の金または白金族元素の濃縮方法。
【請求項５】
炉内融体物の温度は１１００℃〜１６００℃である請求項１ないし４に記載の金または白金族元素の濃縮方法。
【請求項６】
金または白金族元素を含有する物質と金属銅または酸化銅の少なくとも１種をフラックス成分および還元剤と共に加熱溶融し，金または白金族元素を吸収したメタル溶湯を，その上に形成された溶融酸化物から分離し，得られた金または白金族元素を含有する主として金属銅からなるメタル溶湯を炉内において酸素ガスまたは酸素含有ガスで酸化し，この酸化によって該メタル溶湯の湯面上に主として銅の酸化物からなる層を形成させ，この酸化物層の形成によって残存するメタル溶湯中に金または白金族元素を濃縮する方法であって，前記の酸素ガスまたは酸素含有ガスを炉内融体物の表面より下方の位置から該融体物内に導入することを特徴とする金または白金族元素の濃縮方法。
【請求項７】
請求項１において形成した酸化物層はいったん炉外に排出されて水砕化されたあと，金または白金族元素を含有する物質と共に加熱溶融される酸化銅の一部または全部として利用される請求項６に記載の金または白金族元素の濃縮方法。
【発明の詳細な説明】
【０００１】
【発明の属する技術分野】
本発明は金または白金族元素を含有する物質，たとえば使用済みの石油化学系触媒，自動車排ガス浄化用廃触媒，使用済みの電子基板やリードフレーム等から金または白金族元素を回収する方法に関する。本明細書において「金または白金族元素」を「貴金属元素類」と呼ぶことがある。
【０００２】
【従来の技術】
従来，自動車排ガス浄化用廃触媒等の貴金属元素類含有物質から貴金属元素類を回収する方法として，王水などの酸に酸化剤を加えた溶液で貴金属元素類を抽出する方法や，硫酸等を用いて触媒の担体材料等を溶かし，未溶解の貴金属元素類と分離する方法等が知られているが，これらの湿式法では貴金属元素類の抽出率が悪かったり，担体材料を溶かすのに多量の酸を必要とし，回収率やコストの点で問題があって実用的ではなかった。
【０００３】
湿式法に変えて，乾式による白金族元素の回収法が特許文献１に記載されている。この乾式方法では自動車排ガス浄化用廃触媒等に含まれる白金族元素を溶融銅に吸収させ，これを濃縮することで高収率，低コストで白金族元素を回収する画期的な方法である。特許文献２には特許文献１の方法をさらに改良した白金族元素の乾式回収法が記載されている。
【０００４】
【特許文献１】特開平４−３１７４２３号公報
【特許文献２】特開２０００−２４８３２２号公報
【０００５】
【発明が解決しようとする課題】
特許文献１や２の方法は，高い回収率で低コストで且つ短時間で白金族元素を回収できる点で，湿式法に比べて優れているが，とりわけ，白金族元素中のＲｈの回収率が湿式法と比べて高くなる点で有利な特徴がある。
【０００６】
しかし，電気炉で白金族元素を金属銅中に吸収したあと，さらに白金族元素を濃縮するために，白金族元素を吸収した金属銅を溶体のまま酸化炉に移し替えて酸化する工程において，白金族元素をスラグ中にできるだけ移行させないで銅のみを酸化させる必要があるが，その酸化の効率が悪く，また，溶湯の表面を覆う酸化物を頻繁に除去する必要がある等の作業性が悪くて非効率的な操業を強いられる結果となっていた。
【０００７】
また，特許文献１や２では白金族元素の回収を主たる目的としており，金の回収については未知の点があった。
【０００８】
【課題を解決するための手段】
上記の課題は，金または白金族元素を含有した主として金属銅からなる溶湯の湯面下に酸素含有ガスを吹き込むという酸化方法によって解決できることがわかった。すなわち，本発明によれば，金または白金族元素を含有する主として金属銅からなるメタル溶湯を炉内において酸素ガスまたは酸素含有ガスで酸化し，この酸化によって該メタル溶湯の湯面上に主として銅の酸化物からなる層を形成させ，この酸化物層の形成によって残存するメタル溶湯中に金または白金族元素を濃縮する方法であって，前記の酸素ガスまたは酸素含有ガスを炉内融体物の表面より下方の位置から該融体物内に導入することを特徴とする金または白金族元素の濃縮方法提供する。
【０００９】
炉内融体物の表面下への酸素ガスまたは酸素含有ガスの導入は浸漬ランスを用いて行なうことができ，その浸漬深さはランスのノズル孔の位置が炉内融体物の表面より２〜２００ｍｍの深さとして，１〜１０Ｋｇ／ｃｍ２  の圧力で該ガスを吹き込むのがよく，炉内融体物の温度は１１００℃〜１６００℃に維持するのが好ましい。
【００１０】
前記方法で処理対象とする金または白金族元素を含有する主として金属銅からなるメタル溶湯としては，例えば電気炉において金または白金族元素を含有する物質と金属銅または酸化銅の少なくとも１種をフラックス成分および還元剤と共に加熱溶融し，金または白金族元素を吸収したメタル溶湯を，その上に形成された溶融酸化物から分離し，この分離された金または白金族元素を含有するメタル溶湯を使用することができる。この場合，電気炉に装入する酸化銅としては，前記方法で酸素ガスまたは酸素含有ガスの吹き込みによって生成した酸化物を使用することができ，実際には，この溶融酸化物を炉外に排出するさいに多量の水で急冷することによって水砕化し，この水砕化した酸化物を使用するのがよい。
【００１１】
【発明の実施の形態】
本発明に従う「金または白金族元素を含有する主として金属銅からなるメタル溶湯」は，特許文献１や２に記載されているように，白金族元素を含有する物質と金属銅または酸化銅の少なくとも１種をフラックス成分および還元剤と共に予め電気炉において加熱溶融し，これによって，溶融酸化物の層の下方に，白金族元素を吸収したメタル溶湯の層を形成させ，この白金族元素を吸収したメタル溶湯を電気炉から出湯したものであるのが望ましい。そのさい，電気炉に装入する「白金族元素を含有する物質」として「金または白金族元素を含有する物質」を使用することによって，「金または白金族元素を含有する主として金属銅からなるメタル溶湯」を得ることができる。
【００１２】
前記のようにして電気炉操業で得られた白金族元素を含有する主として金属銅からなるメタル溶湯に，さらに「金または白金族元素を含有する物質」を追加することによって，本発明に従う「金または白金族元素を含有する主として金属銅からなるメタル溶湯」を得ることもできる。この場合，「金または白金族元素を含有する物質」（例えば廃触媒や電子基板やリードフレームなど）は，酸化炉において酸素ガスまたは酸素含有ガス吹き込み前または途中の該メタル溶湯中に追加することができる。
【００１３】
いずれにしても，「金または白金族元素を含有する物質」としては，例えば金，プラチナ，パラジウム等を含有する使用済み石油化学系触媒，プラチナ，パラジウムさらにはロジウム等を含有する使用済みの自動車排ガス浄化用触媒，それらの触媒の製造工程から得られるロットアウト品やスクラップ等，さらには金やパラジウム等を含有する使用済みの電子基板，デジタル部品，リードフレーム等を挙げることができる。
【００１４】
本発明においては「金または白金族元素を含有する主として金属銅からなるメタル溶湯」を，好ましくは前記のように電気炉での加熱溶融・還元法によって得たあと，このメタル溶湯を好ましくは傾動式の酸化炉に装入し，このメタル溶湯に酸素ガスまたは酸素含有ガスを導入して酸化処理し，この酸化処理によって特に銅を部分的に酸化させてメタル溶湯の上にその酸化物を浮上分離させ，この酸化物の浮上分離に伴って，残存するメタル溶湯中の貴金属元素類の濃度を相対的に増加させて，メタル溶湯中での濃縮を図る。
【００１５】
このとき，酸素ガスまたは空気等の酸素含有ガスを，炉内融体物（酸化物が形成された後は酸化物溶融層）の表面より下部から導入して酸化処理を行う。湯面の上部から吹きつけた場合には，湯面に発生する酸化銅がメタル溶湯の酸化の進行を妨げるように作用するので好ましくない。この場合には，生成する酸化物を頻繁に除去することが必要となる。
【００１６】
酸素ガスまたは酸素含有ガスを，生成する該酸化物溶融層の表面より下部から導入する手段として浸漬ランスを用いるのが好ましいが，これに限定されることはなく，例えば炉の側壁に設けた羽口から酸素または酸素含有ガスを導入してもよい。浸漬ランスを使用する場合には，ランスのノズル孔の位置が炉内融体物の表面より２〜２００ｍｍの深さになるように浸漬するのが好ましく，特に，上層の酸化物溶融層と下層のメタル溶湯層の界面の位置がさらに好ましい。
【００１７】
酸素ガスまたは酸素含有ガスは，１〜１０Ｋｇ／ｃｍ２  の圧力で銅の酸化物層の表面より下方の位置に導入する。圧力が１０ｋｇ／ｃｍ２  より高いとバブリングの発生によりメタル溶湯中の貴金属元素類が酸化物の層の側に混入するようになる。しかし１ｋｇ／ｃｍ２  未満の圧力では浸漬ランスが詰まりやすくなるので好ましくない。そのさい，炉内の融体物の温度は１１００℃〜１６００℃であるのがよい。１１００℃未満では酸化物層・メタル溶湯層の凝固が発生して酸化の進行を阻害し，１６００℃を越えると炉体の損傷が生じるようになる。
【００１８】
前記の酸化処理によって，メタル溶湯の上に，酸化銅を主体とする酸化物の層が適度に形成されたら，酸化炉を傾けてこの酸化物を炉外に流出させる。この酸化物は銅の酸化物が殆んどであるが，僅かな貴金属元素類が同伴する可能性もあり，この酸化物は，金または白金族元素を含有する物質と共に電気炉に装入する酸化銅の一部または全部として再利用することができる。再利用にあたって，電気炉への装入物はその径が０．１ｍｍ以上１０ｍｍ未満であることが好ましいが，このような粒状物を得るには，酸化炉から該酸化物を排出するときに，急水冷して水滓化すればよい。得られた水滓は，必要に応じて乾燥し，さらには必要な粒度に篩分けて電気炉装入用原料として利用すればよい。
【００１９】
酸化炉から該酸化物を排出させたあと，その減量分を，電気炉から貴金属元素類を含有するメタル溶湯を補給し，場合によっては，金または白金族元素を含有する物質を補給し，再び酸化処理を繰り返し，酸化物を形成させると共にメタル溶湯中に貴金属元素類をさらに濃縮させることができる。これによると，メタル溶湯中の貴金属元素類の含有量を１０〜７７ｗｔ％にまで濃縮できる。酸化炉での処理を終えて，貴金属元素類を濃縮したメタル溶湯を酸化炉から取り出したあとは，これを冷却固化し，高濃度で含有している貴金属元素類を殆どが銅であるメタル分から分離する次工程に送り，貴金属元素類を高い効率で回収することができる。
【００２０】
以下に本発明の実施例を挙げる。
【実施例】
〔実施例１〕
平均でＰｔ約１３００ｐｐｍ，Ｐｄ約４２０ｐｐｍ，Ｒｈ約１００ｐｐｍ含有する自動車排ガス浄化用廃触媒（平均でＡｌ２Ｏ３  約３９．５ｗｔ％，ＳｉＯ２約４１．５ｗｔ％，ＭｇＯ約９．０ｗｔ％含有する）を１０ｍｍ以下に粉砕した粉砕物１０００Ｋｇと，平均でＰｔ約１００００ｐｐｍ，Ａｕ約５０００ｐｐｍを含有する石油化学系触媒（ＳｉＯ２約９８．２ｗｔ％とその他の酸化物）２００Ｋｇに対し，フラックス成分としてのＣａＯ１０００ｋｇとＦｅ２Ｏ３  ２００ｋｇ，還元剤としてのコークス６０ｋｇ，および酸化銅（０．１ｍｍ以上１０ｍｍ以下の粒状物が約８０ｗｔ％）６００ｋｇを配合して混合した。
【００２１】
この混合物を電気炉に装入し，ほぼ１４５０℃で加熱溶融し，この温度で５時間保持したのち，上層のスラグを電気炉の側面より流出させ，冷却固化させた。次いで，主として金属銅からなるメタル溶湯約３００ｋｇを電気炉下部より取鍋に受けたうえ，この溶湯を，前工程の処理を終えた貴金属元素類含有の溶融金属銅３００ｋｇの入った酸化炉に装入して炉内で合わせ湯とし，この炉内のメタル溶湯に対し，内径２５ｍｍφの浸漬ノズルを用いて，そのノズル孔の位置を湯面から１００ｍｍの深さにセットして，酸素含有率４０％の酸素富化空気を５Ｋｇ／ｃｍ２圧で約１時間吹き込んだ。この間，炉内融体物の温度は１４００〜１４５０℃に維持された。
【００２２】
その後，酸化炉を傾動させて上層の溶融酸化物を，水冷した回転ロールに注いで冷却固化した。その酸化物の全重量は約３２０ｋｇであった。また，その酸化物中のＡｕ，ＰｔおよびＲｈの分析を行ったところ，それぞれ，Ａｕ＝２０ｐｐｍ，Ｐｔ＝５０ｐｐｍ，Ｐｄ＝２０ｐｐｍ，Ｒｈ＝３ｐｐｍであり，酸化物中への貴金属元素類の混入は非常に軽微であった。
【００２３】
〔実施例２〕
浸漬ランスのノズル孔の位置を湯面から２００ｍｍの深さとし，酸素富化空気の圧力を１０Ｋｇ／ｃｍ２とした以外は，ほぼ実施例１と同様の操業を行った。得られた酸化物の全重量は約４１０Ｋｇ，酸化物中の貴金属元素類の品位はＡｕ＝３０ｐｐｍ，Ｐｔ＝６０ｐｐｍ，Ｐｄ＝２０ｐｐｍ，Ｒｈ＝５ｐｐｍであり，酸化物中への貴金属元素類の混入は軽微であった。
【００２４】
〔実施例３〕
浸漬ランスのノズル孔の位置を湯面から５ｍｍの深さとし，酸素富化空気の圧力を２Ｋｇ／ｃｍ２とした以外は，ほぼ実施例１と同様の操業を行った。得られた酸化物の全重量は約２２０Ｋｇ，酸化物中の貴金属元素類の品位はＡｕ＝１０ｐｐｍ，Ｐｔ＝２０ｐｐｍ，Ｐｄ＝１０ｐｐｍ，Ｒｈ＝２ｐｐｍであり，酸化物中への貴金属元素類の混入は軽微であった。
【００２５】
〔比較例１〕
ランスのノズル孔の位置を湯面から５０ｍｍの高さとし，酸素富化空気を５Ｋｇ／ｃｍ２圧で炉内融体物に対して上吹きで吹付けた以外は，ほぼ実施例１と同様の操業を行った。得られた酸化物中の貴金属元素類の品位はＡｕ＝１０ｐｐｍ，Ｐｔ＝３０ｐｐｍ，Ｐｄ＝１２ｐｐｍ，Ｒｈ＝２ｐｐｍと軽微であったが，得られた酸化物の重量は約１０５ｋｇであり，実施例１の１／３程度になって，実施例１に比べると，メタル溶湯への貴金属元素類の濃縮が十分には行われなかった。
【００２６】
〔比較例２〕
浸漬ランスのノズル孔の位置を湯面から１００ｍｍの深さとし，酸素富化空気の圧力を１５Ｋｇ／ｃｍ２とした以外は，ほぼ実施例１と同様の操業を行った。得られた酸化物の全重量は約４６０Ｋｇ，酸化物中の貴金属元素類の品位はＡｕ＝２２０ｐｐｍ，Ｐｔ＝３１０ｐｐｍ，Ｐｄ＝２４０ｐｐｍ，Ｒｈ＝４８ｐｐｍであり，酸化物中への貴金属元素類の混入が大きくなった。
【００２７】
【発明の効果】
以上説明したように，本発明によると，自動車排ガス浄化用廃触媒や石油化学系廃触媒などの金または白金族元素を含有する物質から金または白金族元素を乾式処理によって高い収率で且つ作業性よく回収することができ，廃資源から経済的有利に有価金属を採集することができる。